СПОСОБ ПОЛУЧЕНИЯ СТЕКЛОКЕРАМЗИТА И ПОРОКЕРАМИКИ ИЗ ТРЕПЕЛОВ И ОПОК

Способ получения полуфабриката для изготовления стеклокерамзита и порокерамики, включающий предварительный помол кремнесодержащих материалов трепелов и опок и его смешения с щелочным компонентом, отличающийся тем, что кремнесодержащие материалы предварительно подвергают двойному помолу с размером частиц соответственно 3-5 и 0,315 мм, причем перед вторым помолом полученную смесь сушат при температуре 600°С до влажности 10%, далее порошок последовательно подвергают грануляции и химизации в турбулентном и тарельчатом грануляторе, куда дозированно поступает порошок и раствор едкого натра, причем в турбулентном грануляторе получают гранулы размером от 1,5 до 2,5 мм, а в тарельчатом окончательно размером от 5 до 7 мм с влажность 45% по массе, которые подвергаются сушке, вспучиванию и спеканию, с коэффициентом вспучивания от 2,2 до 5,5 в зависимости от заданной рецептуры, во вращающейся подовой печи с температурой 740°-760°С в течении 15-20 мин, предусмотрена доставка гранул ближе к потребителю и термообработка на электроконвейере.